(57)【要約】  本発明のアルミニウムの製造方法は、Ａｌを含む水和物を水に溶解させて、Ａｌイオンを含む水溶液を調製する溶解工程と、水溶液から構成される水相と、抽出剤から構成される有機相とを接触させることで、水相中のＡｌイオンを有機相に抽出する抽出工程と、有機相を電解液として電解することによって、電解液中のＡｌイオンから金属Ａｌを陰極表面に電析させる電析工程と、を含む。溶解工程は、水溶液中のＡｌイオンの濃度が０．０１〜１Ｍであり、抽出工程での抽出条件は、体積比（水相／有機相）が０．１〜２であり、浴温が２０〜１００℃であり、かつ、攪拌時間が１〜６０分間であり、電析工程での電析条件は、浴温が２０〜３５０℃であり、かつ、電流密度が１〜１０００μＡ／ｃｍ２である
2018147399.tif 000002
【特許請求の範囲】
【請求項１】
アルミニウムを含む水和物を水に溶解させて、アルミニウムイオンを含む水溶液を調製する溶解工程と、
前記水溶液から構成される水相と、抽出剤から構成される有機相とを接触させることで、前記水相中の前記アルミニウムイオンを前記有機相に抽出する抽出工程と、
前記有機相を電解液として電解することによって、前記電解液中のアルミニウムイオンから金属アルミニウムを陰極表面に電析させる電析工程と、
を含み、
前記溶解工程は、調製された前記水溶液中の前記アルミニウムイオンの濃度が０．０１〜１Ｍであり、
前記抽出工程での抽出条件は、接触させる前記水相と前記有機相との体積比（水相／有機相）が０．１〜２であり、浴温が２０〜１００℃であり、かつ、攪拌時間が１〜６０分間であり、
前記電析工程での電析条件は、浴温が２０〜３５０℃であり、かつ、電流密度が１〜１０００μＡ／ｃｍ２であることを特徴とするアルミニウムの製造方法。
【請求項２】
前記アルミニウムを含む水和物がハロゲン化アルミニウム水和物であることを特徴とする、請求項１に記載のアルミニウムの製造方法。
【請求項３】
前記電解液が、前記抽出工程の後に前記水相を分離した有機相であることを特徴とする、請求項１又は２に記載のアルミニウムの製造方法。
【請求項４】
前記電解液が、イミダゾリウム系のカチオンと、イミド系又はアミド系のアニオンとを有する疎水性のイオン液体であることを特徴とする、請求項１から３のいずれか１項に記載のアルミニウムの製造方法。
【請求項５】
前記イオン液体が、１−ブチル−３−メチルイミダゾリウムカチオンと、ビス（ノナフルオロブタンスルホニル）イミドアニオンとからなることを特徴とする、請求項４に記載のアルミニウムの製造方法。
【発明の詳細な説明】
【技術分野】
【０００１】
本発明は、安価で環境に配慮したアルミニウムの製造方法に関する。
【背景技術】
【０００２】
アルミニウム（以下、「Ａｌ」と記す）は標準電極電位が水素より著しく卑であるため、電気めっきを行う際に水溶液を使用することはできない。そのため、従来より、溶融塩や有機溶媒といった非水溶液を電解液として用いた電気Ａｌめっき方法が知られている（特許文献１）。具体的に、特許文献１には、無水ＡｌＣｌ３と（ジ）アルキルイミダゾリウムの溶融塩浴を用いた電気Ａｌめっき方法が開示されている。【０００３】
無水ＡｌＣｌ３は、金属Ａｌと塩素ガスを反応させることにより製造することができる。金属Ａｌは、まず、ボーキサイトから酸化アルミニウムを精製し（バイヤー法）、次に、酸化アルミニウムを溶解させて電気分解を行う（ホール・エルー法）ことにより製造される。ホール・エルー法では、大量のエネルギー（電気）が使用される。したがって、無水ＡｌＣｌ３を原料として、電気めっき法によりＡｌを製造する方法は、製造コストが非常に高く、エネルギー消費量も大きい。また、無水ＡｌＣｌ３の製造に使用される塩素ガスは、環境上の排出基準をクリアする必要があることから、塩素ガスの使用は環境面で好ましくない。そこで、Ａｌの製造において、製造コストの削減、環境への配慮が求められている。
【先行技術文献】
【特許文献】
【０００４】
【特許文献１】特開平１−２７２７９０号公報
【０００５】
一方、水和物であるＡｌＣｌ３・６Ｈ２Ｏは、水酸化アルミニウムと塩酸を反応させることにより製造することができる。水酸化アルミニウムは、バイヤー法の途中工程である、ボーキサイトを水酸化ナトリウムで洗浄する工程で得られる。したがって、大量のエネルギー（電気）を使用することはない。また、水酸化アルミニウムは、電解コンデンサ用アルミニウム箔の製造工程で使用されたエッチング液の廃液に含まれるＡｌイオンから金属Ａｌを析出させ、廃液の有効利用を図ることができるといった利点がある。【０００６】
しかしながら、ＡｌＣｌ３・６Ｈ２Ｏは、電気Ａｌめっきに従来用いられていた溶融塩や有機溶媒に溶解しづらい。また、溶解させることができたとしても、Ａｌの標準電極電位が著しく卑になる傾向があるため、電解液中に水和物由来の水が存在していると、Ａｌめっきは進行せず、水の電気分解が優先的に生じてしまう。そのため、ＡｌＣｌ３・６Ｈ２Ｏを含む電解液を使用してＡｌを製造した技術は、これまでに見当たらない。
【発明の概要】
【発明が解決しようとする課題】
【０００７】
そこで、本発明は上記事情に鑑みてなされたものであり、安価で、かつ、環境に配慮しつつ、電解反応によってアルミニウムを効率よく簡便に電析させることができるアルミニウムの製造方法を提供することを目的とする。
【課題を解決するための手段】
【０００８】
（１）アルミニウムを含む水和物を水に溶解させて、アルミニウムイオンを含む水溶液を調製する溶解工程と、前記水溶液から構成される水相と、抽出剤から構成される有機相とを接触させることで、前記水相中の前記アルミニウムイオンを前記有機相に抽出する抽出工程と、前記有機相を電解液として電解することによって、前記電解液中のアルミニウムイオンから金属アルミニウムを陰極表面に電析させる電析工程と、
を含み、
前記溶解工程は、調製された前記水溶液中の前記アルミニウムイオンの濃度が０．０１〜１Ｍであり、
前記抽出工程での抽出条件は、接触させる前記水相と前記有機相との体積比（水相／有機相）が０．１〜２であり、浴温が２０〜１００℃であり、かつ、攪拌時間が１〜６０分間であり、
前記電析工程での電析条件は、浴温が２０〜３５０℃であり、かつ、電流密度が１〜１０００μＡ／ｃｍ２であることを特徴とするアルミニウムの製造方法。
（２）前記アルミニウムを含む水和物がハロゲン化アルミニウム水和物であることを特徴とする、（１）に記載のアルミニウムの製造方法。
（３）前記電解液が、前記抽出工程の後に前記水相を分離した有機相であることを特徴とする、（１）又は（２）に記載のアルミニウムの製造方法。
（４）前記電解液が、イミダゾリウム系のカチオンと、イミド系又はアミド系のアニオンとを有する疎水性のイオン液体であることを特徴とする、（１）から（３）のいずれかに記載のアルミニウムの製造方法。
（５）前記イオン液体が、１−ブチル−３−メチルイミダゾリウムカチオンと、ビス（ノナフルオロブタンスルホニル）イミドアニオンとからなることを特徴とする、（４）に記載のアルミニウムの製造方法。
【発明の効果】
【０００９】
本発明によれば、安価で、かつ、環境に配慮しつつ、電解反応によってアルミニウムを効率よく簡便に電析させることができるアルミニウムの製造方法を提供することができる。
【図面の簡単な説明】
【００１０】
【図１】サイクリックボルタンメトリーによって得られたボルタモグラム
【図２】実施例１２のＳＥＭ画像
【発明を実施するための形態】
【００１１】
本発明のアルミニウムの製造方法は、アルミニウムを含む水和物を水に溶解させて、アルミニウムイオンを含む水溶液を調製する溶解工程と、水溶液から構成される水相と、抽出剤から構成される有機相とを接触させることで、水相中のアルミニウムイオンを有機相に抽出する抽出工程と、有機相を電解液として電解することによって、電解液中のアルミニウムイオンから金属アルミニウムを陰極表面に電析させる電析工程と、を含む。本発明のアルミニウムの製造方法は、二液間でのイオンの分配の差を利用した溶媒抽出法によってアルミニウムイオンを水相から有機相に移行させた後、電析によって金属アルミニウムを得るという方法である。以下、各工程について詳細に説明する。
【００１２】
［溶解工程］
本発明のアルミニウムの製造方法では、まず、アルミニウムを含む水和物を水に溶解させ、アルミニウムイオンを含む水溶液を作製する。この水溶液は、抽出剤と混合した際、分離して水相となる。アルミニウムを含む水和物としては、ハロゲン化アルミニウム水和物が好ましい。ハロゲン化アルミニウム水和物としては、例えば、ＡｌＣｌ３・６Ｈ２Ｏ、ＡｌＦ３・３Ｈ２Ｏ、ＡｌＢｒ３・６Ｈ２Ｏが挙げられ、水へ容易に溶解するという点で、ＡｌＣｌ３・６Ｈ２Ｏが好ましい。
【００１３】
水溶液中のアルミニウムイオンの濃度は０．０１Ｍ以上１Ｍ以下であり、好ましくは０．０５Ｍ以上０．５Ｍ以下である。アルミニウムイオンの濃度が０．０１Ｍ未満であると、電析させるのに十分な量のアルミニウムイオンを有機相に抽出させることができない。また、アルミニウムイオンの濃度が１Ｍを超えると、有機相に抽出されるアルミニウムイオンの量が飽和してしまう。すなわち、水溶液（水相）中のアルミニウムイオンの濃度を高くしても、有機相に抽出するアルミニウムイオンの量は増加しなくなる。よって、「最初に水相として水溶液中に存在していたアルミニウムイオンの量」に対する「有機相に移行したアルミニウムイオンの量」の割合を抽出率としたとき、アルミニウムイオンの濃度を１Ｍより増加させると、抽出率が低下してしまうことになる。尚、濃度の単位であるＭは、ｍｏｌ／Ｌを意味する。
【００１４】
［抽出工程］
アルミニウムイオンを含む水溶液を作製した後、抽出剤を準備する。アルミニウムイオンを含む水溶液と抽出剤とを同じ容器に入れると、水溶液が水相、抽出剤が有機相となって、相分離する。そこで、本発明では、水溶液から構成される水相と、抽出剤から構成される有機相とを接触させ、溶媒抽出法によりアルミニウムイオンを有機相に抽出する。
【００１５】
本発明で用いる抽出剤は、アルミニウムイオンを抽出可能な液体であれば特に限定されないが、後の電析工程で電解液として使用可能なように、イオン液体であることが好ましい。イオン液体は、カチオン種とアニオン種の組み合わせからなるイオン性化合物の総称であり、１００℃以下の低温で液相を形成するものが多い。蒸気圧が非常に低く、ＳＥＭ等の真空中でも使用が可能なものもある。イオン液体はアニオン種を適切に選定することによって疎水性を発現させることが可能である。
【００１６】
イオン液体としては、イミド系アニオン又はアミド系アニオンと、イミダゾリウム系カチオンとからなるイオン液体が特に好ましい。イミド系アニオンとしては、例えば、ビス（トリフルオロメタンスルホニル）イミドアニオン、ビス（ノナフルオロブタンスルホニル）イミドアニオンが挙げられる。また、アミド系アニオンとしては、例えば、ノナフルオロ−Ｎ−［（トリフルオロメタン）スルホニル］ブタンスルホニルアミドアニオンが挙げられる。また、イミダゾリウム系カチオンとしては、例えば、１−エチル−３−メチルイミダゾリウムカチオン、１−ブチル−３−メチルイミダゾリウムカチオンが挙げられる。この中でも、１−ブチル−３−メチルイミダゾリウムカチオンとビス（ノナフルオロブタンスルホニル）イミドアニオンとからなるイオン液体（以下、「ＢＭＩ−ＮＦＯ」はＡｌＣｌ３・６Ｈ２Ｏからアルミニウムイオンを抽出するのに適しており、また、金属アルミニウムの電析用電解液として好ましい。
【００１７】
水相（アルミニウムイオンを含む水溶液）と有機相（抽出剤）とを接触させる際、体積比（水相／有機相）は０．１以上２以下であり、好ましくは０．５以上１以下である。体積比が０．１未満であると、アルミニウムイオンの量が少なく、アルミニウムを電析させることができない。一方、体積比が２より大きいと、抽出剤の量が少なく、アルミニウムイオンと交換可能なカチオンの量が少ないため、アルミニウムイオンが水相から有機相に移行しにくい。
【００１８】
また、水相と有機相との接触は、浴温２０℃以上１００℃以下で１分間から６０分間攪拌することにより行われる。浴温は、好ましくは４０℃以上８０℃以下であり、攪拌時間は、好ましくは１０分以上２０分以下である。浴温が２０℃未満であると、アルミニウムイオンが水相から有機相に移行しにくい。一方、浴温が１００℃を超えると、水の沸点を超えるため、水相におけるアルミニウムイオンの濃度の適切な管理が行えない。また、攪拌時間が１分未満であると、アルミニウムイオンが水相から有機相へ十分に移行しない。一方、攪拌時間が６０分を超えると、有機相に抽出されるアルミニウムイオンの量が飽和してしまう。なお、水相と有機相とを攪拌するための攪拌装置は特に限定されないが、例えば、ボルテックスミキサーが挙げられる。
【００１９】
［電析工程］
有機相にアルミニウムイオンを抽出させた後、アルミニウムイオンを含む有機相のみを回収するのが好ましい。これにより、アルミニウムイオンを含む抽出剤が得られる。このアルミニウムイオンを含む抽出剤を電解液として電解槽に入れ、電解槽中に陽極と陰極とを互いに対向するように配置し、陽極と陰極との間に直流電流を流すことにより、陰極表面に金属アルミニウムを電析させることができる。
【００２０】
アルミニウムは、標準電極電位が−１．６６２Ｖｖｓ．ＳＨＥ（標準水素電極）である。そのため、通常、アルミニウムを水溶液から電析させることは不可能である。そこで、一般に、アルミニウムを電析させる電解液としては、アルミニウム塩を含む溶融塩や、アルミニウム塩を有機溶媒に溶解させた溶液が使用されている。
【００２１】
溶融塩は、無機系溶融塩と有機系溶融塩に大別することができる。従来、有機系型溶融塩として、例えば、１−ブチルピリジニウムクロリド（以下、「ＢＰＣ」と記す）又は１−エチル−３−メチルイミダゾリウムクロリド（以下、「ＥＭＩＣ」と記す）と無水ＡｌＣｌ３とを含む溶融塩が用いられていた。ＥＭＩＣと無水ＡｌＣｌ３との混合物は、組成によっては融点が−５０℃付近まで低下する。そのため、より低温の環境でＡｌめっきを実施することができる。しかしながら、ＢＰＣや、ＥＭＩＣと、無水ＡｌＣｌ３とを含む溶融塩は吸湿性が高い。例えば、ＥＭＩＣとＡｌＣｌ３とを含む溶融塩の場合、水が存在すると下記の反応が進行する。
2018147399.tif 000003
【００２２】
上記式（１）〜（３）に示すように、ＥＭＩＣの解離によって生じたＣｌ−がＡｌＣｌ３と反応し、Ａｌめっきに必要なＡｌ２Ｃｌ７−が生成する。しかし、水が存在すると、上記式（４）、（５）に示すように、ＡｌＣｌ４−とＡｌ２Ｃｌ７−はそれぞれ水と反応し、Ａｌ２Ｃｌ７−は消失してしまう。したがって、ＡｌＣｌ３・６Ｈ２ＯをＢＰＣやＥＭＩＣのようなイオン液体と組み合わせた場合、水和物由来の水によってＡｌ２Ｃｌ７−が消失するため、電解液を作製することができたとしても、基材上に金属アルミニウムを電析させることができない。
【００２３】
これに対して、本発明では、溶媒抽出法を利用して、水相に存在するアルミニウムイオンのみを有機相に移行させることで、上記の反応を進行させずに、アルミニウムイオンを豊富に含む電解液を作製することができる。
【００２４】
本発明において、アルミニウムを電析させる際、浴温は２０℃以上３５０℃以下であり、好ましくは、５０℃以上３００℃以下である。浴温が２０℃未満であると、電解液の粘性が高くなり、電流密度を高くすることができない。一方、浴温が３５０℃を超えると、電解液が分解するため好ましくない。さらに、電解液の温度を保持するためのエネルギーも大きく、電解槽の劣化も促進されるため生産効率が低下する。
【００２５】
また、アルミニウムを電析させる際、電流密度は１μＡ／ｃｍ２以上１０００μＡ／ｃｍ２以下である。電流密度が１μＡ／ｃｍ２未満であると、電析速度が遅く、非生産的である。一方、電流密度が１０００μＡ／ｃｍ２を超えると、電解液が分解するため好ましくない。
【００２６】
陰極の材料としては特に限定されないが、例えば、白金、鉄、銅、チタン、ニッケル、カーボンなどの金属材料、導電性を付与したプラスチック材料などが挙げられる。また、陽極は、溶解性の陽極であればアルミニウムを、不溶性の陽極であればカーボン等が使用可能である。
【実施例】
【００２７】
以下、実施例及び比較例に基づいて、本発明の好適な実施の形態を具体的に説明するが、本発明はこれら実施例に限定されるものではない。【００２８】
（サイクリックボルタンメトリー）
イオン液体であるＢＭＩ−ＮＦＯを６０℃で６５時間乾燥させ、作用極に０．５ｍｍφの白金線（浸漬長さ８ｍｍ）、参照極にＡｌ線、対極にグラッシーカーボンを使用し、ポテンショスタットでサイクリックボルタンメトリーを行った。走査速度１００ｍＶ／ｓ、走査範囲−１．５Ｖから２．５Ｖ、浴温２５℃で行った。得られたボルタモグラムを図１に示す。この結果より、０Ｖ付近のカソード電流の増加は金属Ａｌの析出、０．３Ｖ付近のアノード電流の増加は金属Ａｌの溶解にそれぞれ対応していると考えられる。ＢＭＩ−ＮＦＯでの金属Ａｌの製造が可能なことを見出した。【００２９】
（実施例１〜２８、比較例１〜１２）
［溶解工程］
ＡｌＣｌ３・６Ｈ２Ｏを蒸留水に溶かし、表１に記載のＡｌイオン濃度を有するＡｌＣｌ３・６Ｈ２Ｏ水溶液を作製した。
［抽出工程］
作製したＡｌＣｌ３・６Ｈ２Ｏ水溶液（水相）とＢＭＩ−ＮＦＯ（有機相）とを、表１に記載の体積比（水相／有機相）でマイクロチューブに入れた。その後、表１に記載の浴温と攪拌時間で、ボルテックスミキサーで撹拌した。
［電析工程］
攪拌終了後、マイクロシリンジで水相と有機相を分離し、有機相のみを回収した。電解槽に、回収した有機相を入れ、陰極に０．５ｍｍφの白金線（浸漬長さ８ｍｍ）、陽極にグラッシーカーボンを使用し、表１に記載の浴温、電流密度で定電流電解を行った。電解終了後の白金線を水洗し、乾燥した後、白金線表面に電析物の存在が目視で確認できた。【００３０】
作製したＡｌめっき白金線について、以下の評価を行った。評価結果を表１に示す。【００３１】
（抽出率）
抽出工程終了後のＡｌＣｌ３・６Ｈ２Ｏ水溶液中のＡｌイオン濃度をＩＣＰ−ＡＥＳで測定した。溶解工程で作製したＡｌＣｌ３・６Ｈ２Ｏ水溶液中のＡｌイオン濃度をＡ１とし、抽出工程終了後のＡｌＣｌ３・６Ｈ２Ｏ水溶液中のＡｌイオン濃度をＡ２としたとき、抽出率（％）は、
（Ａ１−Ａ２）／（Ａ１）×１００  
で表される。Ａ１とＡ２の値から抽出率を算出した。抽出率が１．０％以上であるものを効率よくＡｌが電析されていると判定した。【００３２】
（ＳＥＭ−ＥＤＳによる解析）
ＳＥＭ−ＥＤＳ（ＪＥＯＬ製、ＳＥＭ：Scanning Electron Microscope、ＥＤＳ：Energy Dispersive X-ray Spectroscope）により、白金線表面の電析物を観察し、Ａｌが検出されたものを「○」と判定し、未検出のものを「×」と判定した。図２は、実施例１２で得られた電析物のＳＥＭ像である。【００３３】
【表１】
2018147399.tif 000004
【００３４】
表１に示すように、実施例１〜２８はいずれも、溶解工程と、抽出工程と、電析工程と、を含み、これらの工程の条件も本発明の範囲内であるため、Ａｌイオンを効率良く抽出することができ、抽出率が１．０％以上と高く、Ａｌを電析させることができた。【００３５】
一方、比較例１では、溶解工程において、水溶液中のＡｌイオンの濃度が０．００５Ｍと低いため、水相から有機相へ移行するＡｌイオンの量が少なく、抽出率が０．１％と低かった。
比較例２では、溶解工程において、水溶液中のＡｌイオンの濃度が５Ｍと高いため、Ａｌイオンを効率良く抽出することができず、抽出率が０．９％と低かった。
比較例３では、抽出工程において、水相と有機相との体積比（水相／有機相）が０．０５と低いため、ＡｌイオンからＡｌを電析させることができなかった。
比較例４では、抽出工程において、水相と有機相との体積比（水相／有機相）が３と高いため、Ａｌイオンを効率良く抽出することができず、抽出率が０．３％と低かった。
比較例５では、抽出工程において、浴温が１０℃と低いため、Ａｌイオンを水相から有機相へ移行させることができず、ＡｌイオンからＡｌを電析させることができなかった。
比較例６では、抽出工程において、浴温が１２０℃と高いため、Ａｌイオンを水相から有機相へ移行させることができず、ＡｌイオンからＡｌを電析させることができなかった。
比較例７では、抽出工程において、攪拌時間が０．５分と短いため、水相から有機相へ移行するＡｌイオンの量が少なく、ＡｌイオンからＡｌを電析させることができなかった。
比較例８では、抽出工程において、攪拌時間が７０分と長いため、Ａｌイオンを効率良く抽出することができず、抽出率が０．９％と低かった。
比較例９では、電析工程において、浴温が１０℃と低いため、Ａｌを電析させることができなかった。
比較例１０では、電析工程において、浴温が４００℃と高いため、Ａｌを電析させることができなかった。
比較例１１では、電析工程において、電流密度が０．５μＡ／ｃｍ２と低いため、Ａｌを電析させることができなかった。
比較例１２では、電析工程において、電流密度が２０００μＡ／ｃｍ２と高いため、Ａｌを電析させることができなかった。【００３６】
以上より、本発明のアルミニウムの製造方法では、アルミニウムを含む水和物を水に溶解させて、アルミニウムイオンを含む水溶液を調製する溶解工程と、水溶液から構成される水相と、抽出剤から構成される有機相とを接触させることで、水相中のアルミニウムイオンを有機相に抽出する抽出工程と、有機相を電解液として電解することによって、電解液中のアルミニウムイオンから金属アルミニウムを陰極表面に電析させる電析工程と、を含み、これらの工程の条件を適切に制御することにより、効率良くＡｌを電析させることができる。また、原料であるアルミニウムを含む水和物、特にＡｌＣｌ３・６Ｈ２Ｏは安価に製造することができ、廃液からも入手可能であるため、環境に配慮しつつ、アルミニウムの製造において製造コストを削減させることができる。
【図１】
2018147399.tif 000005
【図２】
2018147399.tif 000006
【国際調査報告】
2018147399.tif 000007
2018147399.tif 000008